ЭЛЕКТРОЛЮМИНЕСЦЕНТНЫЕ УСТРОЙСТВА И ИХ ИЗГОТОВЛЕНИЕ

1. Способ изготовления конформной электролюминесцентной системы, включающий следующие шаги:
выбор подложки;
нанесение базового пленочного слоя монтажной панели на подложку с использованием водорастворимого электропроводящего материала монтажной панели;
нанесение пленочного слоя диэлектрика на пленочный слой монтажной панели с использованием диэлектрика на водной основе;
нанесение на пленочный слой диэлектрика пленочного слоя люминофора на водной основе, возбуждаемого в процессе нанесения источником ультрафиолетового излучения, обеспечивающим визуализацию контрольных ориентиров для корректировки равномерности и однородности распределения люминофора поверх пленочного слоя диэлектрика; и
нанесение на пленочный слой люминофора пленочного слоя электрода в виде светопропускающего электропроводящего материала на водной основе,
каждый из пленочных слоев - монтажной панели, диэлектрика, люминофора и электрода наносят напылением в виде конформного покрытия,
характеризующийся тем, что пленочный слой люминофора возбуждается электрическим полем, возникающим в нем за счет прохождения электрического заряда между пленочным слоем монтажной панели и пленочным слоем электрода, под воздействием которого пленочный слой люминофора испускает электролюминесцентное излучение.
2. Способ по п. 1, характеризующийся тем, что он дополнительно включает шаг выбора диэлектрического материала, обладающего одновременно электроизоляционными свойствами и диэлектрической проницаемостью, включающего в свою композицию по меньшей мере одно из веществ - титанат, оксид, ниобат, алюминат, танталат и цирконат, применяемого в виде суспензии в водном растворе аммиака.
3. Способ по п. 1, характеризующийся тем, что он дополнительно включает шаг составления композиции пленочного слоя диэлектрика, содержащей:
раствор примерно 2:1 сополимера и разбавленной гидроокиси аммония;
требуемое количество титаната бария, предварительно увлажненного в требуемом количестве гидроокиси аммония; и
предувлажненный титанат бария, добавляемый в раствор сополимера и разбавленной гидроокиси аммония с образованием перенасыщенной суспензии.
4. Способ по п. 1, характеризующийся тем, что он дополнительно включает шаг выбора материала диэлектрика, обладающего электроизоляционными свойствами и диэлектрической проницаемостью, а также фоторефракционными характеристиками, способствующими прохождению света сквозь вышележащие слои [ЭЛ] устройства.
5. Способ по п. 1, характеризующийся тем, что он дополнительно включает шаг подбора для люминофора композиции полупроводящего покрытия, способного герметизировать люминофоры внутри электростатически высокопроницаемой полимерной матрицы.
6. Способ по п. 1, характеризующийся тем, что он дополнительно включает шаг подбора для люминофора композиции покрытия, содержащей квантовые точки или люминофоры на основе сульфида цинка, легированные, по меньшей мере, одним из металлов - медью, марганцем и серебром.
7. Способ изготовления конформной электролюминесцентной системы, включающий следующие шаги:
выбор светопропускающей подложки;
нанесение на подложку пленочного слоя электрода с применением светопропускающего электропроводящего электродного материала на водной основе;
нанесение на пленочный слой электрода пленочного слоя люминофора на водной основе, возбуждаемого в ходе нанесения источником ультрафиолетового излучения, обеспечивающим визуализацию контрольных ориентиров для корректировки равномерности и однородности распределения люминофора поверх пленочного слоя диэлектрика;
нанесение на слой люминофора пленочного слоя диэлектрика на водной основе; и
нанесение на пленочный слой диэлектрика электропроводящего базового пленочного слоя монтажной панели на водной основе,
при этом каждый из пленочных слоев - монтажной панели, диэлектрика, люминофора и электрода - наносят напылением в виде конформного покрытия,
характеризующийся тем, что пленочный слой люминофора возбуждается электрическим полем, возникающим в нем за счет прохождения электрического заряда между пленочным слоем монтажной панели и пленочным слоем электрода, под воздействием которого пленочный слой люминофора испускает электролюминесцентное излучение.
8. Способ по п. 7, характеризующийся тем, что он дополнительно включает шаг подбора диэлектрического материала, обладающего одновременно электроизоляционными свойствами и диэлектрической проницаемостью, включающего в свою композицию, по меньшей мере, одно из веществ - титанат, оксид, ниобат, алюминат, танталат и цирконат, используемого в виде суспензии в водном растворе аммиака.
9. Способ по п. 7, характеризующийся тем, что он дополнительно включает шаг составления композиции пленочного слоя диэлектрика, содержащей:
раствор примерно 2:1 сополимера и разбавленной гидроокиси аммония;
требуемое количество титаната бария, предварительно увлажненного в требуемом количестве гидроокиси аммония; и
предувлажненный титанат бария, добавляемый в раствор сополимера и разбавленной гидроокиси аммония с образованием перенасыщенной суспензии.
10. Способ по п. 7, характеризующийся тем, что он дополнительно включает шаг выбора материала диэлектрика, обладающего электроизоляционными свойствами и диэлектрической проницаемостью, а также фоторефракционными характеристиками, способствующими прохождению света сквозь вышележащие слои устройства.
11. Способ по п. 7, характеризующийся тем, что он дополнительно включает шаг подбора для люминофора композиции полупроводящего покрытия, способного герметизировать люминофоры внутри электростатически высокопроницаемой полимерной матрицы.
12. Способ по п. 7, характеризующийся тем, что он дополнительно включает шаг подбора для люминофора композиции покрытия, содержащей квантовые точки или люминофоры на основе сульфида цинка, легированные, по меньшей мере, одним из металлов - медью, марганцем и серебром.
13. Способ изготовления конформной электролюминесцентной системы, включающий следующие шаги:
выбор светопропуекающей подложки;
нанесение на подложку пленочного слоя первого электрода с применением светопропускающего электропроводящего электродного материала на водной основе;
нанесение на пленочный слой электрода пленочного слоя первого люминофора на водной основе, возбуждаемого в ходе нанесения источником ультрафиолетового излучения, обеспечивающим визуализацию контрольных ориентиров для корректировки равномерности и однородности распределения люминофора поверх пленочного слоя диэлектрика;
нанесение на слой люминофора пленочного слоя диэлектрика на водной основе; нанесение на пленочный слой электрода пленочного слоя второго люминофора на водной основе, возбуждаемого в ходе нанесения источником ультрафиолетового излучения, обеспечивающим визуализацию контрольных ориентиров для корректировки равномерности и однородности распределения люминофора поверх пленочного слоя диэлектрика; и
нанесение на второй слой люминофора пленочного слоя второго электрода с использованием электродного материала, при этом каждый из пленочных слоев - первого электрода, первого люминофора, диэлектрика, второго люминофора и второго электрода наносят напылением в виде конформного покрытия,
характеризующийся тем, что пленочные слои первого и второго люминофоров возбуждаются электрическим полем, возникающим в них при прохождении электрического заряда между пленочным слоем первого электрода и пленочным слоем второго электрода, при котором устройство испускает электролюминесцентное излучение в противоположные стороны подложки.
14. Способ по п. 13, характеризующийся тем, что он дополнительно включает шаг выбора диэлектрического материала, обладающего одновременно электроизоляционными свойствами и диэлектрической проницаемостью, включающего в свою композицию по меньшей мере одно из веществ - титанат, оксид, ниобат, алюминат, танталат и цирконат, применяемого в виде суспензии в водном растворе аммиака.
15. Способ по п. 13, характеризующийся тем, что он дополнительно включает шаг составления композиции пленочного слоя диэлектрика, содержащей:
раствор примерно 2:1 сополимера и разбавленной гидроокиси аммония;
требуемое количество титаната бария, предварительно увлажненного в требуемом количестве гидроокиси аммония; и
предувлажненный титанат бария, добавляемый в раствор сополимера и разбавленной гидроокиси аммония с образованием перенасыщенной суспензии.
16. Способ по п. 13, характеризующийся тем, что он дополнительно включает шаг выбора материала диэлектрика, обладающего электроизоляционными свойствами и диэлектрической проницаемостью, а также фоторефракционными характеристиками, способствующими прохождению света сквозь вышележащие слои устройства.
17. Способ по п. 13, характеризующийся тем, что он дополнительно включает шаг подбора для люминофора композиции полупроводящего покрытия, способного герметизировать люминофоры внутри электростатически высокопроницаемой полимерной матрицы.
18. Способ по п. 13, характеризующийся тем, что он дополнительно включает шаг подбора для люминофора композиции покрытия, содержащей квантовые точки или люминофоры на основе сульфида цинка, легированные, по меньшей мере, одним из металлов - медью, марганцем и серебром.